(57)【要約】【課題】燃料電池の温度が低い状態から発電を開始しても、触媒層と流路付きガス拡散層の境界付近に水が溜まらず、流路付きガス拡散層が触媒層から剥離して変形することを抑制することができる燃料電池を提供すること。【解決手段】ガス拡散層が導電性粒子と高分子樹脂とを主成分とした多孔質部材から構成され、第１面とその反対側に位置する第２面とを有し、前記第１面側に複数のガス流路が形成され、前記ガス流路の底面と前記第２面とを厚み方向に貫通する複数の貫通孔を有するガス拡散層。【選択図】図２
2014175285.tif 000002
【特許請求の範囲】
【請求項１】
導電性粒子と高分子樹脂とを主成分とした多孔質部材から構成され、第１面とその反対側に位置する第２面とを有し、前記第１面側に複数のガス流路が形成され、前記ガス流路の底面と前記第２面とを厚み方向に貫通する複数の貫通孔を有する、ガス拡散層。
【請求項２】
前記貫通孔は直線形状である、請求項１に記載のガス拡散層。
【請求項３】
前記第１面側に複数のガス流路が隣り合うように形成され、前記複数のガス流路を隔てるリブ部を有し、前記ガス流路の底面と前記第２面と間に位置する前記貫通孔が設けられていない部分の多孔度が、前記リブ部と前記第２面との間に位置する部分の多孔度よりも低くなるように形成されている、請求項１又は２に記載のガス拡散層。
【請求項４】
高分子電解質膜と、
前記高分子電解質膜を挟むように設けられた１対の触媒層と、
前記１対の触媒層及び前記高分子電解質膜を挟むように対をなして設けられた１対のガス拡散層と、
を備え、
前記１対のガス拡散層の少なくとも一方が、導電性粒子と高分子樹脂とを主成分とした多孔質部材から構成され、第１面とその反対側に位置する第２面とを有し、前記第１面側に複数のガス流路が形成され、前記ガス流路の底面と前記第２面とを厚み方向に貫通する複数の貫通孔を有するガス拡散層である、膜電極接合体。
【請求項５】
前記１対のガス拡散層の少なくとも一方が、前記第２主面側に互いに隣接するように複数のガス流路が形成され、前記互いに隣接するガス流路を隔てるリブ部を有し、前記貫通孔が設けられていない状態で、前記ガス流路の底面と前記第２面と間に位置する部分の多孔度が、前記リブ部と前記第２面との間に位置する部分の多孔度よりも低くなるガス拡散層である、請求項４に記載の膜電極接合体。
【請求項６】
請求項４又は５に記載の膜電極接合体と、
前記膜電極接合体を挟むように設けられた１対のセパレータと、
を備え、
前記１対のセパレータのうち、前記リブ部と接するセパレータは、前記膜電極接合体と接する側の面が平坦な形状を有する、燃料電池。
【請求項７】
第１面とその反対側に位置する第２面とを有し、前記第１面側に複数のガス流路が形成されたガス拡散層を製造する方法であって、
突起部を有する金型に導電性粒子と高分子樹脂とを主成分としたシート状の多孔質部材を配置した後、前記金型を型閉じして、前記多孔質部材の第１面に前記突起部を挿入することにより、前記ガス流路を形成するとともに、前記ガス流路の底面と前記第２面とを厚み方向に貫通する複数の貫通孔を形成する工程を含む、ガス拡散層の製造方法。
【請求項８】
前記ガス拡散層は、前記第２主面側に互いに隣接するように複数のガス流路が形成され、前記互いに隣接するガス流路を隔てるリブ部を有し、
前記工程は、前記貫通孔が設けられていない場合の前記ガス流路の底面と前記第２面と間に位置する部分の多孔度を、前記リブ部と前記第２面との間に位置する部分の多孔度よりも低くする、請求項７に記載のガス拡散層の製造方法。
【発明の詳細な説明】
【技術分野】
【０００１】
本発明は、燃料ガスとして、純水素、メタノールなどの液体燃料、あるいは、化石燃料などからの改質水素などの還元剤を用い、酸化剤ガスとして、空気（酸素）などを用いる燃料電池に関し、より詳しくは、当該燃料電池が備えるガス拡散層及びその製造方法に関する。
【背景技術】
【０００２】
図６は、従来の高分子電解質形燃料電池の基本構成を示す模式図である。高分子電解質形燃料電池の単電池（セルともいう）は、膜電極接合体（以下、ＭＥＡ：Ｍｅｍｂｒａｎｅ−Ｅｌｅｃｔｒｏｄｅ−Ａｓｓｅｍｂｌｙという）と、ＭＥＡの両面に配置された一対の板状の導電性のセパレータとを有している。
【０００３】
ＭＥＡは、水素イオンを選択的に輸送する高分子電解質膜（イオン交換樹脂膜）と、当該高分子電解質膜の両面に形成された一対の電極層とを備えている。一対の電極層は、高分子電解質膜の両面に形成され、白金属触媒を坦持したカーボン粉末を主成分とする触媒層と、当該触媒層に形成され、集電作用とガス透過性と撥水性とを併せ持つガス拡散層とを有している。ガス拡散層は、炭素繊維からなる多孔質な基材と、カーボンと撥水材からなるコーティング層（撥水カーボン層）とで構成されている。
【０００４】
前記一対のセパレータには、ガス拡散層と当接する主面に、燃料ガスを流すための燃料ガス流路と、酸化剤ガスを流すための酸化剤ガス流路とが設けられている。また、前記一対のセパレータには、冷却水などが通る冷却水流路が設けられている。当該各ガス流路を通じて前記一対の電極層にそれぞれ燃料ガス及び酸化剤ガスが供給されることで、電気化学反応が起こり、電力と熱とが発生する。
【０００５】
前記のように構成されるセルは、図６に示すように１つ以上積層され、互いに隣接するセルを電気的に直列に接続されて使用されるのが一般的である。なお、このとき、互いに積層されたセルは、反応ガスである燃料ガス及び酸化剤ガスがリークしないように且つ接触抵抗を減らすために、ボルトなどの締結部材により所定の締結圧にて加圧締結される。従って、ＭＥＡとセパレータとは所定の圧力で面接触することになる。このとき、セパレータは、互いに隣接するＭＥＡ同士を電気的に直列に接続するための集電性を有する。また、電気化学反応に必要なガスが外部に漏れるのを防ぐために、一対のセパレータの間には、触媒層とガス拡散層の側面を覆うようにシール材（ガスケット）が配置されている。
【０００６】
近年、燃料電池の分野においては、より一層の低コスト化が求められており、各構成部材の単価の低減、部品点数の削減などの観点から、様々な低コスト化の技術が提案されている。その１つとして、ガス流路を、セパレータに設けるのではなく、ガス拡散層に設ける技術が提案されている。
【０００７】
図６に示す従来の燃料電池においては、セパレータにガス流路を設けている。この構成を実現する方法としては、例えば、セパレータの材料としてカーボンと樹脂とを用い、これらを、ガス流路の形状に対応する凹凸を有する金型を用いて射出成形する方法がある。しかしながら、この場合、製造コストが高いという課題がある。また、前記構成を実現する別の方法として、セパレータの材料として金属を用い、ガス流路の形状に対応する凹凸を有する金型を用いて当該金属を圧延する方法がある。しかしながら、この場合、前記射出成形法に比べて低コスト化を実現することができる一方で、セパレータが腐食しやすく、燃料電池としての発電性能が低下するという課題がある。
【０００８】
一方、ガス拡散層は、ガス拡散性を備えるようにするために、多孔質部材で構成される。このため、ガス流路をガス拡散層に形成することの方がセパレータに形成することに比べて容易であり、低コスト化及び高発電性能化を図るのに有利である。
【０００９】
また、ガス拡散層は炭素繊維を基材とした多孔質部材で構成されるのが一般的である。しかしながら、炭素繊維を基材とした多孔質部材は、製造工程が複雑であり製造コストがかかるため、高価である。そこで、炭素繊維を基材とした多孔質部材を用いずにガス拡散層を構成することで、燃料電池の低コスト化を図る技術が提案されている。炭素繊維を基材とすることなくガス流路を有するガス拡散層としては、例えば、特許文献１に記載されたものがある。
【００１０】
特許文献１には、炭素繊維を基材として用いずに、多孔性媒体（グラファイト、金属発泡体）の厚さと多孔度を空間的に変化させてガス流路をガス拡散層に形成する技術が記載されている。
【先行技術文献】
【特許文献】
【００１１】
【特許文献１】特開２００２−１５１１０７号公報
【発明の概要】
【発明が解決しようとする課題】
【００１２】
上述の特許文献１の構成によれば、炭素繊維を基材として用いずにガス流路をガス拡散層に形成した構造となっている。
【００１３】
しかしながら、本発明者らは、燃料電池の温度が低い状態から発電を開始する場合に、触媒層とガス拡散層の境界付近に水分子が複数個結合したミストが滞留し、そのミストを核として次々と水蒸気が凝縮して局部的に液水が溜まる領域が形成され、発生する水圧により、ガス拡散層が押し上げられ、ガス拡散層が触媒層から剥離して変形するという課題が発生することを見出した。
【００１４】
特にガス流路をガス拡散層に形成した構造において、リブ部に比べてガス流路部の方が薄いため、流路部において、上記ガス拡散層の変形が生じやすかった。
【００１５】
本発明は、上記従来の課題を解決するもので、燃料電池の温度が低い状態から発電を開始しても、触媒層とガス拡散層の境界付近に水が溜まらず、ガス拡散層が触媒層から剥離して変形することを抑制することができる燃料電池を提供することを目的とする。
【課題を解決するための手段】
【００１６】
上記従来の課題を解決するために、本発明の燃料電池は、導電性粒子と高分子樹脂とを主成分とした多孔質部材から構成され、第１面とその反対側に位置する第２面とを有し、前記第１面側に複数のガス流路が形成され、前記ガス流路の底面と前記第２面とを厚み方向に貫通する複数の貫通孔を有する、燃料電池用ガス拡散層を提供する。
【００１７】
ここで、「導電性粒子と高分子樹脂とを主成分とした多孔質部材」とは、炭素繊維を基材として使用することなく、導電性粒子と高分子樹脂とで支持される構造（いわゆる自己支持体構造）を持つ多孔質部材を意味する。導電性粒子と高分子樹脂とで多孔質部材を構成する場合、例えば、後述するように界面活性剤と分散溶媒とを用いる。この場合、製造工程中に、焼成により界面活性剤と分散溶媒とを除去するが、十分に除去できずにそれらが多孔質部材中に残留することが有り得る。従って、炭素繊維を基材として使用しない自
己支持体構造である限り、そのようにして残留した界面活性剤と分散溶媒が多孔質部材に含まれてもよいことを意味する。また、炭素繊維を基材として使用しない自己支持体構造である限り、他の材料が多孔質部材に含まれても良いことも意味する。
【発明の効果】
【００１８】
本発明の燃料電池用ガス拡散層によれば、ガス流路の底面と第２面とを厚み方向に貫通する複数の貫通孔を有している。これにより、触媒層とガス拡散層の境界領域に存在する水をガス拡散層の外部に排出することができるため、水圧によりガス拡散層が変形することを抑制できる。従って、燃料電池温度が低い状態から発電開始する場合でも、発電性能に優れた燃料電池を得ることができる。
【００１９】
また、本発明のガス流路付きガス拡散層は導電性粒子と高分子樹脂とを主成分とした多孔質部材で構成されているので、低コスト化を図ることができるとともに、複雑な形状のガス流路も容易に形成することができる。
【図面の簡単な説明】
【００２０】
【図１】本発明の実施の形態１における燃料電池の要部概略構成断面図
【図２】本発明の実施の形態１における燃料電池のガス拡散層の概略構成平面図
【図３】本発明の実施の形態１におけるガス拡散層の製造フロー図
【図４】本発明の実施の形態１におけるガス拡散層の製造模式図
【図５】本発明の実施の形態２における燃料電池の要部概略構成断面図
【図６】従来の燃料電池の構成図
【発明を実施するための形態】
【００２１】
本発明の第１態様によれば、導電性粒子と高分子樹脂とを主成分とした多孔質部材から構成され、第１面とその反対側に位置する第２面とを有し、前記第１面側に複数のガス流路が形成され、前記ガス流路の底面と前記第２面とを厚み方向に貫通する複数の貫通孔を有してなるガス拡散層、であることを特長とする。
【００２２】
この構成により、ガス流路の底面と第２面とを厚み方向に貫通する複数の貫通孔を有している為、触媒層とガス拡散層の境界領域に存在する液水をガス拡散層の外部に排出することができ、水圧によりガス拡散層が変形することを抑制できる。
【００２３】
なお、本実施の形態では、ガス拡散層は、第１面側に複数のガス流路が形成され、ガス流路の底面と第２面とを厚み方向に貫通する複数の貫通孔を有するとしたが、これに限定されない。例えば、複数のガス流路を隔てるリブ部の第１面と第２面とを厚み方向に貫通する複数の貫通孔をさらに有していてもよい。
【００２４】
なお、貫通孔は、ガス拡散層を厚み方向に貫通するように形成された孔であればよく、直線形状又は曲線形状に形成されていてもよい。貫通孔は、例えば、多孔質であるガス拡散層の細孔径よりも大きい径を有する孔であることが好ましい。貫通孔は、製造の容易さの観点から、例えば、直線形状であることが好ましい。
【００２５】
本発明の第２態様によれば、前記第１態様において、前記第２主面側に互いに隣接するように複数のガス流路が形成され、前記互いに隣接するガス流路を隔てるリブ部を有し、前記貫通孔が設けられていない状態で、前記ガス流路の底面と前記第２面と間に位置する部分の多孔度が、前記リブ部と前記第２面との間に位置する部分の多孔度よりも低くなる、第１態様に記載のガス拡散層、であることを特長とする。
【００２６】
この構成により、リブ部に比べて厚みが薄いガス流路部の多孔度を低くすることによっ
て高強度化が可能となる為、水圧によりガス拡散層が変形することをより効果的に抑制できる。
【００２７】
本発明の第３態様によれば、高分子電解質膜と、前記高分子電解質膜を挟むように設けられた１対の触媒層と、前記１対の触媒層及び前記高分子電解質膜を挟むように対をなして設けられた１対のガス拡散層と、を備え、前記１対のガス拡散層の少なくとも一方が、導電性粒子と高分子樹脂とを主成分とした多孔質部材から構成され、第１面とその反対側に位置する第２面とを有し、前記第１面側に複数のガス流路が形成され、前記ガス流路の底面と前記第２面とを厚み方向に貫通する複数の貫通孔を有してなる膜電極接合体、であることを特長とする。
【００２８】
この構成により、燃料電池に供給されるガスに含まれる水蒸気の露点が燃料電池の温度に比して低い場合であっても、本発明のガス拡散層を備える膜電極接合体は高分子電解質膜の乾燥を防ぎながら適切に発電することができる。
【００２９】
本発明の第４態様によれば、前記第２態様において、１対のガス拡散層の少なくとも一方が、第２主面側に互いに隣接するように複数のガス流路が形成され、互いに隣接するガス流路を隔てるリブ部を有し、貫通孔が設けられていない状態で、ガス流路の底面と前記第２面と間に位置する部分の多孔度が、リブ部と第２面との間に位置する部分の多孔度よりも低くなるガス拡散層である、第３態様に記載の膜電極接合体であることを特長とする。
【００３０】
この構成により、リブ部に比べて厚みが薄いガス流路部の多孔度を低くすることによって高強度化が可能となる為、水圧によりガス拡散層が変形することをより効果的に抑制できる。
【００３１】
本発明の第５態様によれば、前記第３態様、又は第４態様において記載の膜電極接合体と、前記膜電極接合体を挟むように設けられた１対のセパレータとを備え、前記１対のセパレータのうち、前記リブ部と接するセパレータは、前記膜電極接合体と接する側の面が平坦な形状を有する燃料電池、であることを特長とする。
【００３２】
本発明の第６態様によれば、第１面とその反対側に位置する第２面とを有し、前記第１面側に複数のガス流路が形成されたガス拡散層を製造する方法であって、突起部を有する金型に導電性粒子と高分子樹脂とを主成分としたシート状の多孔質部材を配置した後、前記金型を型閉じして、前記多孔質部材の第１面に前記突起部を挿入することにより、前記ガス流路を形成するとともに、前記ガス流路の底面と前記第２面とを厚み方向に貫通する複数の貫通孔を形成する工程を含む膜電極接合体の製造方法、であることを特長とする。
【００３３】
この製造方法により、ガス流路形成用金型に貫通孔形成用の突起部をあらかじめ形成しておくことにより、ガス流路形成と貫通孔形成を１工程で同時に実施することができ、作業効率の向上を図ることが可能となる。
【００３４】
また、ガス拡散層を作製後に後処理で（ニードルや剣山等を用いた公知の方法を用いて）貫通孔を形成する場合には、配置ズレによって所望の位置（ガス流路の底面の位置）に貫通孔が形成されない恐れがある。流路形成と同時に貫通孔を形成する本発明の場合には、上記のような配置ズレは起こらない。
【００３５】
本発明の第７態様によれば、前記ガス拡散層は、前記第２主面側に互いに隣接するように複数のガス流路が形成され、前記互いに隣接するガス流路を隔てるリブ部を有し、前記工程は、前記貫通孔が設けられていない場合の前記ガス流路の底面と前記第２面と間に位
置する部分の多孔度を、前記リブ部と前記第２面との間に位置する部分の多孔度よりも低くする膜電極接合体の製造方法、であることを特長とする。
【００３６】
この構成により、リブ部に比べて厚みが薄いガス流路部の多孔度を低くすることによって高強度化が可能となる為、水圧によりガス拡散層が変形することをより効果的に抑制できる。
【００３７】
以下、本発明の実施形態について、図面を参照しながら説明する。なお、先に説明した実施の形態によって本発明が限定されるものではない。なお、以下の全ての図において、同一又は相当部分には同一符号を付し、重複する説明は省略する。
【００３８】
（実施の形態１）
図１は、本発明の実施の形態１にかかる燃料電池の基本構成を示す模式断面図である。本実施形態にかかる燃料電池は、水素を含有する燃料ガスと、空気などの酸素を含有する酸化剤ガスとを電気化学的に反応させることにより、電力と熱とを同時に発生させる高分子電解質形燃料電池である。なお、本発明は高分子電解質形燃料電池に限定されるものではなく、種々の燃料電池に適用可能である。
【００３９】
図１において、本実施形態にかかる燃料電池は、膜電極接合体（以下、ＭＥＡという）と、ＭＥＡの両面に配置された導電性を有する一対の平板状の集電板，とを有するセル（単電池）を備えている。なお、本実施形態にかかる燃料電池は、このセルを複数個積層して構成されてもよい。この場合、互いに積層されたセルは、燃料ガス及び酸化剤ガスがリークしないように且つ接触抵抗を減らすために、ボルトなどの締結部材（図示せず）により所定の締結圧にて加圧締結されることが好ましい。
【００４０】
ＭＥＡは、水素イオンを選択的に輸送する高分子電解質膜と、当該高分子電解質膜の両面に形成された一対の電極層とを備えている。一対の電極層の一方はアノード電極（燃料極ともいう）であり、他方はカソード電極（空気極ともいう）である。アノード電極は、高分子電解質膜の一方の面上に形成され、白金属触媒を坦持したカーボン粉末を主成分とする一対のアノード触媒層と、このアノード触媒層上に形成され、集電作用とガス透過性と撥水性とを併せ持つアノードガス拡散層とを有している。カソード電極は、高分子電解質膜の他方の面上に形成され、白金属触媒を坦持したカーボン粉末を主成分とする一対のカソード触媒層と、このカソード触媒層上に形成され、集電作用とガス透過性と撥水性とを併せ持つカソードガス拡散層とを有している。
【００４１】
アノードガス拡散層は、炭素繊維を基材として用いない基材レスガス拡散層で構成されている。具体的には、アノード拡散層は、導電性粒子と高分子樹脂とを主成分とした多孔質部材で構成されている。アノード拡散層の一方の主面には、燃料ガスを流すための燃料ガス流路が設けられている。互いに隣接する燃料ガス流路を隔てるリブ部の先端は、所定の圧力で集電板に接している。これにより、燃料ガス流路外に燃料ガスが流れること（外部リーク）が防止されている。
【００４２】
カソードガス拡散層は、炭素繊維を基材として用いない基材レスガス拡散層で構成されている。具体的には、カソード拡散層は、導電性粒子と高分子樹脂とを主成分とした多孔質部材で構成されている。カソード拡散層の一方の主面には、酸化剤ガスを流すための酸化剤ガス流路が設けられている。互いに隣接する酸化剤ガス流路を隔てるリブ部の先端は、所定の圧力で集電板に接している。これにより、酸化剤ガス流路外に酸化剤ガスが流れること（外部リーク）が防止されている。カソード拡散層のもう一方の主面はカソード触媒層と接している。また、ガス流路の底面とその反対側に位置するもう一方の主面との間には、貫通する複数の貫通孔を有している。
【００４３】
燃料ガス流路を通じてアノード電極に燃料ガスが供給されるとともに、酸化剤ガス流路を通じてカソード電極に酸化剤ガスが供給されることで、電気化学反応が起こり、電力と熱とが発生する。
【００４４】
なお、反応ガスがリークしないように且つ接触抵抗を減らすために、ボルトなどの締結部材（図示せず）によりセルを加圧締結するとき、締結圧は、２〜２０ｋｇｆ／ｃｍ２であることが好ましい。締結圧が２０ｋｇｆ／ｃｍ２より大きい場合には、リブ部が変形し易くなる。一方、締結圧が２ｋｇｆ／ｃｍ２でより小さい場合には、部材間の接触抵抗が急増したり、燃料ガス流路又は酸化剤ガス流路に沿って燃料ガス又は酸化剤ガスが流れ難くなる。
【００４５】
集電板は、ガス透過性が低い材料で構成されている。好ましくは、集電板は、耐食性、導電性、ガス不透過性、平坦性に優れたカーボン、金属などの材料で構成される。なお、集電板には、冷却水などが通る冷却水流路（図示せず）が設けられていてもよい。
【００４６】
集電板と高分子電解質膜との間には、燃料ガスが外部に漏れるのを防ぐために、アノード触媒層及びアノードガス拡散層の側面を覆うようにシール材としてアノードガスケットが配置されている。また、集電板と高分子電解質膜との間には、酸化剤ガスが外部に漏れることを防ぐために、カソード触媒層及びカソードガス拡散層の側面を覆うようにシール材としてカソードガスケットが配置されている。
【００４７】
アノードガスケット及びカソードガスケットの材料としては、一般的な熱可塑性樹脂、熱硬化性樹脂などを用いることができる。例えば、アノードガスケット及びカソードガスケットの材料として、シリコン樹脂、エポキシ樹脂、メラミン樹脂、ポリウレタン系樹脂、ポリイミド系樹脂、アクリル樹脂、ＡＢＳ樹脂、ポリプロピレン、液晶性ポリマー、ポリフェニレンサルファイド樹脂、ポリスルホン、ガラス繊維強化樹脂などを用いることができる。
【００４８】
また、アノードガスケット及びカソードガスケットに代えて、集電板の間に、高分子電解質膜、アノード電極、及びカソード電極の側面を覆うように、ガスケットを配置してもよい。これにより、高分子電解質膜の劣化を抑制し、ＭＥＡのハンドリング性、量産時の作業性を向上させることができる。
【００４９】
次に、本実施形態にかかるアノードガス拡散層及びカソードガス拡散層の構成についてさらに詳細に説明する。ここで、アノードガス拡散層とカソードガス拡散層とは、特に断りが無い限り同じ構成を有している。このため、これらに共通する事項について説明する場合には、これらを単にガス拡散層という。さらに、燃料ガス流路及び酸化剤ガス流路はガス流路という。図２は、ガス拡散層単体の構成を示す模式断面図である。
【００５０】
ガス拡散層は、以下の３つの機能を有している。１つ目は、ガス流路から流れる反応ガスをガス流路の鉛直下方だけでなく、リブ部の鉛直下方にまで拡散させるガス拡散性機能である。２つ目は、触媒層内を適度に湿潤させつつ、過剰水を排出する水マネジメント機能である。３つ目は、電子移動パスを形成する集電性機能である。
【００５１】
ガス拡散層は、導電性粒子と高分子樹脂とを主成分としたシート状で且つゴム状の多孔質部材で構成されている。ガス拡散層を構成する導電性粒子の材料としては、例えば、グラファイト、カーボンブラック、活性炭などのカーボン材料が挙げられる。カーボンブラックとしては、アセチレンブラック（ＡＢ）、ファーネスブラック、ケッチェンブラック、バルカンなどが挙げられる。なお、それらの中でもカーボンブラックの主成分としてア
セチレンブラックが用いられることが、不純物含有量が少なく、電気伝導性が高いという観点から好ましい。また、グラファイトの主成分としては、天然黒鉛、人造黒鉛などが挙げられる。これらの中でもグラファイトの主成分として人造黒鉛が用いられることが、不純物量が少ないという観点から好ましい。また、カーボン材料の原料形態としては、例えば、粉末状、繊維状、粒状などが挙げられる。それらの中でも粉末状がカーボン材料の原料形態として採用されることが、分散性、取り扱い性の観点から好ましい。
【００５２】
拡散層に含まれる導電性粒子は、平均粒子径が異なる２種類のカーボン材料を混合して構成されることが好ましい。これにより、平均粒子径が大きな粒子同士の隙間に平均粒子径が小さな粒子が入り込むことができるので、拡散層の全体の多孔度を低多孔度化（例えば、６０％以下に）することが容易になり、水を系内に閉じ込める機能（保水性）が向上する。一方のカーボン材料としてアセチレンブラックを用いた場合において、充填構造を作成し易い他方のカーボン材料としては、人造黒鉛が挙げられる。なお、アセチレンブラックの平均粒子径Ｄ５０（相対粒子量が５０％の時の粒子径：メディアン径ともいう）は、Ｄ５０＝５μｍであり、人造黒鉛の平均粒子径Ｄ５０は、Ｄ５０＝１５〜２０μｍである（レーザ回折式粒度測定装置マイクロトラックＨＲＡを使用して測定）。
【００５３】
なお、前記導電性粒子を３種類以上のカーボン材料を混合して構成した場合にも、充填構造を構成することが容易である。しかしながら、この場合、分散、混錬、圧延条件などの材料の取り扱い（最適化）が複雑化するので、前記導電性粒子は２種類のカーボン材料を混合して構成されることがより好ましい。
【００５４】
拡散層を構成する高分子樹脂は、前記導電性粒子同士を結着するバインダーとしての機能を有する。また、前記高分子樹脂は、撥水性を有するため、燃料電池の内部にて水を系内に閉じ込める機能（保水性）も有する。前記高分子樹脂の組成比率が低くなる程、ガス拡散層自体の親水性が高くなる。ガス流路近傍の親水性が高いと、結露水を系外に排出し易くなる。
【００５５】
前記高分子樹脂の材料としては、ＰＴＦＥ（ポリテトラフルオロエチレン）、ＦＥＰ（テトラフルオロエチレン・ヘキサフルオロプロピレン共重合体）、ＰＶＤＦ（ポリビニリデンフルオライド）、ＥＴＦＥ（テトラフルオロエチレン・エチレン共重合体）、ＰＣＴＦＥ（ポリクロロトリフルオロエチレン）、ＰＦＡ（テトラフルオロエチレン・パーフルオロアルキルビニルエーテル共重合体）などが挙げられる。これらの中でも前記高分子樹脂の材料としてＰＴＦＥが使用されることが、耐熱性、撥水性、耐薬品性の観点から好ましい。ＰＴＦＥの原料形態としては、ディスパージョン、粉末状などがあげられる。それらの中でもディスパージョンがＰＴＦＥの原料形態として採用されることが、作業性の観点から好ましい。
【００５６】
拡散層に形成されるガス流路の形状（パターン）は、特に限定されるものではなく、従来のセパレータに形成されていたガス流路の形状と同様に形成することができる。このようなガス流路の形状としては、例えばストレート型、サーペンタイン型等が挙げられる。
【００５７】
ガス流路の幅は、電極面積、ガス流量、電流密度、加湿条件、セル温度などにより最適値は大きく異なるが、０．１ｍｍ〜３．０ｍｍの範囲内、特に０．２ｍｍ〜１．５ｍｍの範囲内であることが好ましい。ガス流路の幅が０．１ｍｍ未満である場合には、燃料電池において通常流される反応ガスの量に対してガス流路の幅が十分でない可能性がある。一方、ガス流路の幅が３．０ｍｍより大きい場合には、反応ガスがガス流路の全体に流れなくなり、反応ガスの滞留が生じてフラッディングが起こる可能性がある。
【００５８】
ガス流路の深さは、電極面積、ガス流量、電流密度、加湿条件、セル温度などにより大
きく異なるが、０．０１５ｍｍ〜２．０ｍｍの範囲内、特に０．０３ｍｍ〜１．０ｍｍの範囲内であることが好ましい。ガス流路の深さが０．０１５ｍｍ未満である場合には、燃料電池において通常流される反応ガスの量に対してガス流路の深さが十分でない可能性がある。一方、ガス流路の深さが２．０ｍｍより大きい場合には、反応ガスがガス流路の全体に流れなくなり、反応ガスの滞留が生じてフラッディングが起こる可能性がある。
【００５９】
拡散層に形成されるリブ部の幅は、０．１ｍｍ〜３．０ｍｍの範囲内、特に０．２ｍｍ〜２．０ｍｍの範囲内であることが好ましい。リブの幅が０．１ｍｍ未満である場合は、強度が低下してガス流路が変形し易くなる。一方、リブ部の幅が３．０ｍｍより大きい場合には、リブ部の鉛直下方の面積が大きくなるため、反応ガスが拡散層内で均一に拡散されず、面内発電分布にバラツキが生じるおそれがある。
【００６０】
拡散層の厚さは、ガス利用率、電流密度、加湿条件、セル温度などにより最適値は大きく異なるが、０．０５ｍｍ〜５．０ｍｍの範囲内、特に０．１ｍｍ〜２．０ｍｍの範囲内であることが好ましい。厚みが０．０５ｍｍ未満である場合は、面内方向（電極平面方向）のガス拡散性が低下して、リブ部の鉛直下方に反応ガスが到達しなくなる。これにより、面内発電分布にバラツキが生じ、発電性能が低下することになる。一方、厚みが５．０ｍｍより大きい場合には、ガス拡散層全体の厚さが厚くなり過ぎるため、反応ガスが触媒層に到達しなくなるとともに電気抵抗が増加して、発電性能が低下することになる。
【００６１】
なお拡散層は、炭素繊維を基材として用いることなく、導電性粒子と高分子樹脂とで支持される構造（いわゆる自己支持体構造）であればよい。従って、拡散層には、導電性粒子及び高分子樹脂以外に、ガス拡散層の製造時に使用する界面活性剤及び分散溶媒などが微量含まれていてもよい。分散溶媒としては、例えば、水、メタノール、及びエタノールなどのアルコール類、エチレングリコールなどのグリコール類が挙げられる。界面活性剤としては、例えば、ポリオキシエチレンアルキルエーテルなどのノニオン系、アルキルアミンオキシドなどの両性イオン系が挙げられる。製造時に使用する分散溶媒の量及び界面活性剤の量は、導電性粒子の種類、高分子樹脂の種類、それらの配合比率などに応じて適宜設定すればよい。なお、一般的には、分散溶媒の量及び界面活性剤の量が多いほど、導電性粒子と高分子樹脂とが均一に分散しやすい傾向がある一方で、流動性が高くなり、ガス拡散層のシート化が難しくなる傾向がある。
【００６２】
また、拡散層には、基材としては成立しない重量（例えば、導電性粒子及び高分子樹脂よりも少ない重量）の炭素繊維が含まれていてもよい。炭素繊維には、補強効果があるので、炭素繊維の配合比率を高くすることによって、強度の高いガス拡散層を製造することができる。
【００６３】
前記炭素繊維の材料としては、例えば、気相成長法炭素繊維（以下、ＶＧＣＦという）、ミルドファイバー、カットファイバー、チョップファイバーなどが挙げられる。前記炭素繊維としてＶＧＣＦを使用する場合、例えば、繊維径約０．１５μｍ、繊維長約１５μｍのものを使用すればよい。また、前記炭素繊維としてミルドファイバー、カットファイバー、又はチョップファイバーを使用する場合、例えば、繊維径５〜２０μｍ、繊維長２０μｍ〜１００μｍであるものを使用すればよい。また例えばＶＧＣＦとチョップファイバーを同時に混合して使用しても良い。
【００６４】
前記ミルドファイバー、カットファイバー、又はチョップファイバーの原料は、ＰＡＮ系、ピッチ系、レイヨン系のいずれでもよい。また、前記ファイバーは、原糸（長繊維フィラメント又は短繊維ステーブル）を切断、裁断することにより作製された短繊維の束を分散させて使用することが好ましい。
【００６５】
前記炭素繊維の配合量は、高分子樹脂よりも少ない重量であることが好ましい。基材レスガス拡散層の高強度化には炭素繊維を少量配合することでも十分に効果がある。前記炭素繊維の配合量を高分子樹脂よりも多くすると、炭素繊維が膜を突き刺し、膜劣化が生じて性能低下する懸念が生じやすくなる。また、コストが高くなる要因になる。
【００６６】
貫通孔は、ガス拡散層を貫通し、ほぼ直線状に伸びるように形成される。ガス拡散層における孔の占める面積が大きくなると、孔を介してＭＥＡ内から排出される液水、及びミストの量が多くなる。また、ガス拡散層における孔の占める面積が大きくなると、ガス拡散層強度が下がる懸念も生じる。従って、保湿性、ガス拡散層強度維持の観点から、孔の総面積のガス拡散層総面積に占める割合は、５％以下が望ましい。また、更なる保湿性、ガス拡散層強度維持の観点から、１％以下であることがより望ましい。
【００６７】
貫通孔の形状が略円形である場合には、孔径は、保湿性、ガス拡散層強度維持の観点から、５００μｍ以下であることが望ましい。また、更なる保湿性、ガス拡散層強度維持の観点から、２５０μｍ以下であることがより望ましい。また液水排出効果の観点から、１０μｍ以上であることが望ましい。
【００６８】
ガス拡散層の貫通孔の形状は略円形を基本とするが、本開示はこれに限定されない。例えば、貫通孔の形状は、三角形、四角形、楕円形などであってもよい。
【００６９】
孔の製造方法は、ニードルや剣山等を用いた公知の方法を用いて、孔を形成することができる。また後述する方法で流路と同時に孔を形成する方法が、製造効率向上するために望ましい。
【００７０】
本発明のガス拡散層は、貫通孔が設けられていない状態で、その透気度を測定した場合に、ガーレー秒数（言い換えると、透気抵抗度）が１００秒以上であることが好ましい。
【００７１】
ガーレー秒数とは、単位面積及び単位圧力差当たり、規定された体積の空気が透過するのに要する時間である。本明細書における透気抵抗度の測定方法はＪＩＳ規格Ｐ８１７７に基づいたガーレー試験機法により求めることとし、最初の５０ｍｌの標線を通過したときに測定を開始するものとする。
【００７２】
貫通孔が設けられていない状態でのガーレー秒数が１００以上であると、低加湿運転時に良好な保水力を発揮して高性能化が可能となる。
【００７３】
次に、図３、図４Ａ〜図４Ｃを参照しつつ、本発明の実施形態にかかるガス拡散層の製造方法の一例について説明する。図３は、本発明の実施形態にかかるガス拡散層の製造方法を示すフローチャートである。図４は、その模式説明図である。
【００７４】
まず、ステップＳ１では、シート状の多孔質部材を作製する。
【００７５】
シート状の多孔質部材は、例えば、以下のようにして作製することができる。
【００７６】
まず、導電性粒子と界面活性剤と分散溶媒とを混錬機に投入し混錬した後、それらの混錬物の中に高分子樹脂材料を添加して分散させる。なお、カーボン材料と高分子樹脂材料とを別々に混錬機に投入せず、全ての材料を同時に混錬機に投入してもよい。次いで、混錬して得た混錬物をロールプレス機又は平板プレス機などで圧延してシート状に成形する。次いで、シート状に成形した混錬物を焼成して、前記混錬物中から界面活性剤と分散溶媒とを除去する。ここで、焼成温度及び焼成時間は、界面活性剤と分散溶媒とが蒸発又は分解する温度及び時間とすることが好ましい。次いで、界面活性剤と分散溶媒とを除去し
た混錬物を再圧延して厚さを調整する。これにより、シート状の多孔質部材を作製することができる。
【００７７】
なお、前記では、前記混錬物をロールプレス機又は平板プレス機などで圧延してシート状の多孔質部材を作製したが、本発明はこれに限定されない。例えば、前記混錬物を押し出し機に投入し、押し出し機のダイヘッドから連続的にシート成形して、シート状の多孔質部材を作製することもできる。また、押し出し機が備えるスクリューの形状を工夫して、当該スクリューに混練機能を持たせることにより、前記混練機を使用せずに前記混錬物を得ることができる。すなわち、前記各カーボン材料の攪拌、混練、シート成形を一台の機械で一体的に行うことができる。
【００７８】
次いで、ステップＳ２では、多孔質部材をガス流路の形状に対応する突起部、及び貫通孔を形成することに対応する突起部を有する一組の金型内に配置した後、圧延機械にて金型を型閉じして圧延する。これにより、多孔質部材にガス流路が形成されると同時に貫通孔が形成可能であり、本発明のガス拡散層を得ることができる。
【００７９】
また、もともと貫通孔部分に存在していた多孔質部材は系外に排出されることなく、貫通孔周辺部に押出されるため、より密な構造となり、貫通孔周辺部（ガス流路の底面と第２面と間に位置する部分）の多孔度をリブ部と第２面との間に位置する部分の多孔度よりも低くすることができる。
【００８０】
本製造過程においては、貫通孔の形状は略円形とした。孔径は一律に１５０μｍとなるように突起部を作製した。孔と孔との間隔（ピッチ）は一律に５００μｍとなるように作製した。
【００８１】
次いで、ステップＳ３では、上下の金型を分離して、ガス拡散層を取り出す。これにより、図２に示すガス拡散層を得ることができる。
【００８２】
なお、金型は、圧延機械と一体に構成されていても良いが、圧延機械に着脱可能に構成されている方が取り扱いやすい。また、圧延機械としては、ロールプレス機又は平板プレス機を用いることができる。これらのうち圧延機械として、面精度が高いロールプレス機を用いる方が、拡散層の厚さバラツキを低減することができるので好ましい。このとき、一般的なグラビアロール機と同様に、ロールの表面に直接、突起部を有する金型が形成されていることが好ましい。
【００８３】
また、圧延機械による圧延時には、適宜、多孔質部材を加温するようにしても良い。この場合、加温温度は、２５０℃以下であることが好ましい。加温温度が２５０℃以下であるとき、多孔質部材が軟化して、ガス流路及び貫通孔の形成が容易になる。一方、加温温度が２５０℃より高くなると、多孔質部材が劣化するおそれがある。圧延機械の圧延力は、５００ｋｇｆ／ｃｍ２未満であることが好ましい。圧延機械の圧延力は、高いほど、ガス流路及び貫通孔の形成が容易になるが、多孔質部材に５００ｋｇｆ／ｃｍ２以上の圧延力が加わると、割れや材料破壊が生じるおそれがある。
【００８４】
また、圧延機械による圧延後に金型と多孔度の低い多孔質部材とが密着することを防止するために、離型剤をあらかじめ塗布しておいても良い。この離型剤としては、燃料電池の発電性能に影響を及ぼさない範囲で適宜選択可能であるが、蒸留水又は界面活性剤希釈蒸留水を用いることが好ましい。また、離型剤に代えて、ＰＴＦＥ樹脂製のシートを使用しても良い。金型の材質は、ステンレス鋼、ニッケルクロムモリブデン鋼、超硬合金鋼、ＳＫＤ１１、ＳＫＤ１２、Ｎｉ−Ｐ硬化クロムなどの工具鋼、セラミックス、ガラス繊維強化プラスチックなどから選択可能である。さらに、金型の表面には、耐食性及び離型性
を高めるために、硬質Ｃｒメッキ、ＰＶＤ皮膜、ＴｉＣ皮膜、ＴＤ処理、Ｚｒ溶射処理、ＰＴＦＥコーティングなどの表面処理を施してもよい。前記ロールの表面に直接、突起部を有する金型が形成されている場合も同様である。
【００８５】
なお、本実施形態においては、前記ステップＳ１〜Ｓ３を行うことによりガス拡散層を製造したが、本発明はこれに限定されない。例えば、各ステップの間に適宜、他の作業が含まれていても良い。
【００８６】
以上、本発明の実施形態にかかる燃料電池によれば、ガス流路を形成したガス拡散層において、ガス流路の底面から厚み方向に貫通する複数の貫通孔を有している。この構成により、触媒層とガス拡散層の境界領域に存在する液水をガス拡散層の外部に排出することができ、水圧によりガス拡散層が変形することを抑制できる。また、貫通孔が設けられていない状態で、ガス流路の底面と第２面との間に位置する部分の多孔度が、前記リブ部と前記第２面との間に位置する部分の多孔度よりも低いため、厚みが薄いガス流路部の多孔度を低くすることによって高強度化が可能となり、水圧によりガス拡散層が変形することをより効果的に抑制できる。また、ガス拡散層は、導電性粒子と高分子樹脂とを主成分とした多孔質部材で構成されているので、低コスト化を図ることができるとともに、複雑な形状のガス流路も容易に形成することができる。また本発明の製造方法によれば、流路形成と同時に貫通孔を形成するので、作業効率にロスがなく、貫通孔の配置ズレも起こらず、所望の位置に正確に貫通孔を形成できる。
【００８７】
なお、本発明において、多孔度は、次のようにして測定することができる。
【００８８】
まず、ガス拡散層を構成する各材料の真密度と組成比率から、製造したガス拡散層の見かけ真密度を算出する。
【００８９】
次いで、製造したガス拡散層の重量、厚さ、縦横寸法を測定して、製造したガス拡散層の密度を算出する。
【００９０】
次いで、多孔度＝（ガス拡散層の密度）／（見かけ真密度）×１００の式に、前記算出したガス拡散層の密度及び見かけ真密度を代入し、多孔度を算出する。
【００９１】
以上のようにして、製造したガス拡散層の多孔度を測定することができる。
【００９２】
なお、製造したガス拡散層の細孔径分布を、水銀ポロシメータを用いて測定したところ、累積細孔量から算出できる多孔度と、前記のようにして算出した多孔度とが一致していることを確認している。
【００９３】
なお、本発明は前記実施形態に限定されるものではなく、その他種々の態様で実施できる。例えば、前記では、アノード側及びカソード側の両方に、本発明にかかる貫通孔を有するガス流路付きガス拡散層を配置したが、本発明はこれに限定されない。カソード電極（空気極）の酸化剤ガス流路は、アノード電極（燃料極）の燃料ガス流路に比べて複雑な形状である方が、燃料電池の発電性能は高くなりやすい。しかしながら、金属、あるいはカーボンと樹脂とで構成された従来のセパレータに複雑な形状のガス流路を設けることは困難である。これに対して、本発明にかかるガス拡散層は、ゴム状の基材レスガス拡散層で構成されているので、ガス流路の形成が容易である。従って、例えば、図５に示すように、アノード側には、通常のアノードガス拡散層と、燃料ガス流路を設けた通常のセパレータとを配置し、カソード側にのみ、酸化剤ガス流路と貫通孔を有する構造のカソードガス拡散層と集電板とを配置するようにしてもよい。このような構成によっても、従来の構成に比べて、燃料電池の発電性能の一層向上させることができる。
【００９４】
なお、前記様々な実施形態のうちの任意の実施形態を適宜組み合わせることにより、それぞれの有する効果を奏するようにすることができる。
【産業上の利用可能性】
【００９５】
本発明にかかる燃料電池用ガス拡散層及びその製造方法、並びに燃料電池は、一方の主面にガス流路が形成されたガス拡散層において、発電性能を一層向上させることができるので、例えば、自動車などの移動体、分散発電システム、家庭用のコージェネレーションシステムなどの駆動源として使用される燃料電池に有用である。
【符号の説明】
【００９６】
１  高分子電解質膜
２、２Ａ、２Ｂ  触媒層
３、３Ａ、３Ｂ  ガス拡散層基材
４、４Ａ、４Ｂ  撥水カーボン層
５、５Ａ、５Ｂ  ガス拡散層
６、６Ａ、６Ｂ  導電性セパレータ板
７、７Ａ、７Ｂ  ガス流路
８  冷却水の流路
９  シール材
１０  締結ボルト
１１Ａ、１１Ｂ  多孔質部材
１２Ａ、１２Ｂ  貫通孔
１３、１３Ａ、１３Ｂ  集電板
１４、１４Ａ、１４Ｂ  ガス流路
１５  膜・電極接合体
１６  燃料電池セル
１７、１７Ａ、１７Ｂ  ガス拡散層
【図１】
2014175285.tif 000003
【図２】
2014175285.tif 000004
【図３】
2014175285.tif 000005
【図４】
2014175285.tif 000006
【図５】
2014175285.tif 000007
【図６】
2014175285.tif 000008